(57)【要約】【課題】経血と繰り返し接触しても血球の凝集作用が持続する血球凝集性繊維を提供すること。【解決手段】本発明の血球凝集性繊維は、血球凝集剤が繊維の内部に含まれている。前記血球凝集剤の前記繊維への浸透率が２以上であることが好適である。叩解度が７８０ｍＬ以下であることも好適である前記繊維がセルロース繊維であることも好適である。前記血球凝集剤がカチオン性ポリマーからなることも好適である。前記カチオン性ポリマーの重量平均分子量が１万以上であることも好適である。【選択図】図３
2017217456.tif 000002
【特許請求の範囲】
【請求項１】
血球凝集剤が繊維の内部に含まれている血球凝集性繊維。
【請求項２】
前記血球凝集剤の前記繊維への浸透率が２以上である請求項１に記載の血球凝集性繊維。
【請求項３】
叩解度が７８０ｍＬ以下である請求項１又は２に記載の血球凝集性繊維。
【請求項４】
前記繊維がセルロース繊維である請求項１ないし３のいずれか一項に記載の血球凝集性繊維。
【請求項５】
前記血球凝集剤がカチオン性ポリマーからなる請求項１ないし４のいずれか一項に記載の血球凝集性繊維。
【請求項６】
前記カチオン性ポリマーの重量平均分子量が１万以上である請求項５に記載の血球凝集性繊維。
【請求項７】
重量平均分子量が異なる２種以上の前記カチオン性ポリマーを含む請求項５に記載の血球凝集性繊維。
【請求項８】
分子量分布に２つのピークを有する前記カチオン性ポリマーを含む請求項５に記載の血球凝集性繊維。
【請求項９】
カチオン性ポリマーが繊維の内部に含まれているカチオン性ポリマー含有繊維。
【請求項１０】
前記カチオン性ポリマーの前記繊維への浸透率が２以上である請求項９に記載のカチオン性ポリマー含有繊維。
【請求項１１】
叩解度が７８０ｍＬ以下である請求項９又は１０に記載のカチオン性ポリマー含有繊維。
【請求項１２】
前記カチオン性ポリマーの重量平均分子量が１万以上である請求項９ないし１１のいずれか一項に記載のカチオン性ポリマー含有繊維。
【請求項１３】
請求項１ないし８のいずれか一項に記載の血球凝集性繊維又は請求項９ないし１２のいずれか一項に記載のカチオン性ポリマー含有繊維を含む繊維シート。
【請求項１４】
下記の測定を行った場合に、５回目の測定においても膨潤倍率が２０倍以上である請求項１３に記載の繊維シート。
（１）１０ｍｍ×５０ｍｍの繊維シートを、擬似血液１ｇ中に２０秒間浸漬・引き上げの操作を行う。
（２）該操作によって得られた液体を用いて、ＳＡＰの体積膨潤倍率を測定する。
（３）前記（１）及び前記（２）を繰り返す。
【請求項１５】
請求項１ないし８のいずれか一項に記載の血球凝集性繊維、請求項９ないし１２のいずれか一項に記載のカチオン性ポリマー含有繊維、又は請求項１３若しくは１４に記載の繊維シートを含む吸収性物品。
【発明の詳細な説明】
【技術分野】
【０００１】
本発明は、赤血球の凝集作用を有する繊維に関する。
【背景技術】
【０００２】
カチオン性の高分子材料を吸収性物品に適用して、該吸収性物品の諸性能を向上させる技術が知られている。例えば特許文献１には、綿や木材パルプ等のセルロース材料と、抗菌カチオン性多価電解質とを混合して、両者の間に非浸出可能な結合を形成した抗菌物質の製造方法が記載されている。この抗菌物質は、生理用ナプキンやタンポンに用いられる。抗菌カチオン性多価電解質としては、例えばポリジアリルジメチルアンモニウムクロライドが用いられる。
【先行技術文献】
【特許文献】
【０００３】
【特許文献１】特開２００９−５０６０５６号公報
【発明の概要】
【発明が解決しようとする課題】
【０００４】
特許文献１に記載の技術では、抗菌効果の持続のために、カチオン性多価電解質とセルロース材料との間に非浸出可能な結合が形成されている。カチオン性多価電解質とセルロース材料の間に非浸出可能な結合が形成されていると、カチオン性多価電解質が浸出して赤血球に作用することができないので、抗菌性を発揮することはできても、赤血球を凝集させるには不十分である。より安定的に赤血球を凝集させるためには、カチオン性多価電解質が持続的に浸出する挙動をとる必要がある。
【０００５】
したがって本発明の課題は、経血を処理する材料の改良にあり、更に詳しくは繰り返し経血と接触した後であっても経血の処理効果が持続する繊維及びそれを含む物品を提供することにある。
【課題を解決するための手段】
【０００６】
本発明は、血球凝集剤が繊維の内部に含まれている血球凝集性繊維を提供するものである。
【０００７】
また、本発明は、カチオン性ポリマーが繊維の内部に含まれているカチオン性ポリマー含有繊維を提供するものである。
【発明の効果】
【０００８】
本発明によれば、経血と繰り返し接触しても赤血球の凝集作用が持続する血球凝集性繊維が提供される。
【図面の簡単な説明】
【０００９】
【図１】図１は、本発明の血球凝集性繊維を含む吸収性物品の一実施形態を示す平面図である。
【図２】図２（ａ）及び図２（ｂ）は、従来の吸収性物品における経血の吸収機構を示す模式図である。
【図３】図３は、本発明の血球凝集性繊維を含む吸収性物品における経血の吸収機構を示す模式図である。
【発明を実施するための形態】
【００１０】
以下本発明を、その好ましい実施形態に基づき説明する。本発明の血球凝集性繊維は、血液と接触することによって繊維中に含有されていた血球凝集剤が溶出し、血液中の赤血球を凝集させる作用を有する。ここで言う血液とは一般にはヒトの血液のことであるが、これに制限されない。血球凝集性繊維は、繊維に血球凝集剤が施されてなるものである。また、後述するように、血球凝集剤の代表例はカチオン性ポリマーであり、カチオン性ポリマー含有繊維は、繊維にカチオン性ポリマーが施されてなるものである。カチオン性ポリマー含有繊維も血球凝集性繊維と同様の構成及び作用を有する。
【００１１】
本発明の血球凝集性繊維に用いられる繊維は、太さに対して長さが大きい、細長い形状を有するものである。太さとは、繊維の断面が円である場合には円の直径のことであり、断面が円以外の形状である場合には、繊維の断面を横切る線分のうち、最も長い一辺を長辺とし、最も短い一辺を短辺した場合の長辺のことを言う。パルプ繊維のように繊維の太さが長さ方向に沿って一定でない場合には、繊維の太さとは、長さ方向において繊維の断面を横切る線分のうち、最も長いもののことを言う。繊維の長さは、太さに対して一般に５倍以上であり、上限値に制限はない。
【００１２】
本発明の血球凝集性繊維に用いられる繊維の太さは、血球凝集性繊維の具体的な用途に応じて適宜選択することができる。血球凝集性繊維を例えば生理用ナプキン等の経血吸収性物品に用いる場合には、前記繊維の太さは、繊維シートとして成形可能であり吸収性物品として耐え得る強度を持たせる観点から、０．１μｍ以上であることが好ましく、１μｍ以上であることが更に好ましく、１０μｍ以上であることが一層好ましい。また、吸収性物品に用いたときに不快に感じない程度の風合いを持つという観点から１０００μｍ以下であることが好ましく、５００μｍ以下であることが更に好ましく、２００μｍ以下であることが一層好ましい。前記繊維の太さは、０．１μｍ以上１０００μｍ以下であることが好ましく、１μｍ以上５００μｍ以下であることが更に好ましく、１０μｍ以上２００μｍ以下であることが一層好ましい。なお、本発明においては、血球凝集性繊維の太さと、これを構成する繊維の太さとは実質的に同一視することができる。したがって、血球凝集性繊維の太さも上述のとおりの範囲であることが好ましい。
【００１３】
血球凝集性繊維の太さ、及びこれを構成する繊維の太さは、走査型電子顕微鏡による拡大観察で測定される。繊維の長手方向に対して直交する方向に沿った線分が繊維を横切る長さを繊維の太さとする。測定は、同一の又は異なる繊維における１０箇所以上の位置で行い、その算出平均値をもって繊維の太さ、すなわち繊維径とする。
【００１４】
本発明の血球凝集性繊維は、繊維に施されている血球凝集剤の存在状態に特徴の一つを有する。詳細には、血球凝集剤は繊維の少なくとも内部に含まれている。繊維の内部とは、繊維を断面視した二次元形状（以下「断面形状」とも言う。）における輪郭線よりも内側の領域のことである。血球凝集剤は、断面形状における輪郭線よりも内側の領域の全域に存在していてもよく、あるいは断面形状における輪郭線よりも内側の領域に、該血球凝集剤の存在領域及び非存在領域が形成されるように存在していてもよい。
【００１５】
血球凝集剤が、断面形状における輪郭線よりも内側の領域の全域に存在している場合、該血球凝集剤は、断面形状における輪郭線よりも内側の領域に均一に存在していてもよく、あるいは分布をもって存在していてもよい。血球凝集剤が分布をもって存在している場合、該血球凝集剤は、断面形状における周縁域よりも中央域に相対的に多く存在していてもよく、あるいは中央域よりも周縁域に相対的に多く存在していてもよい。
【００１６】
血球凝集剤は繊維の少なくとも内部に含まれていればよく、付加的に繊維の表面に血球凝集剤が存在していることは妨げられない。
【００１７】
血球凝集剤が繊維の少なくとも内部に含まれていることには以下に述べる利点がある。すなわち、血球凝集性繊維が血液と接触することで、血球凝集性繊維中に含有されていた血球凝集剤が溶出し、該血球凝集剤が血液中の赤血球を凝集させる。この場合、血球凝集剤が繊維の表面にのみ存在していると、該血球凝集剤と血液との接触に起因して、該血球凝集剤が血液中に流失しやすく、繊維表面における血球凝集剤の存在量が早期に減少してしまう。その結果、血液との接触回数が増すに連れて血球凝集作用を持続させることができない。これに対して、血球凝集剤が繊維の少なくとも内部に含まれていると、血球凝集性繊維の内部から表面に向けて血球凝集剤の溶出する速度を制御できるので、血液との接触回数が増すに連れても血球凝集作用が持続する。つまり、本発明の血球凝集性繊維は、血球凝集剤について徐放性を有するものである。したがって本発明の血球凝集剤は、血球の凝集作用が長時間にわたって持続するものである。
【００１８】
繊維の断面形状における血球凝集剤の存在分布は、浸透率を尺度として定量的に表示することができる。浸透率は、繊維の断面を対象として、血球凝集剤を構成する元素について、走査型電子顕微鏡−エネルギー分散型蛍光Ｘ線分析装置（ＳＥＭ−ＥＤＸ）を用いて測定されたＳ／Ｎ比（シグナル／ノイズ比）で定義される値である。このようにして定義される浸透率の値は、２以上であることが、上述した効果が顕著に発現する観点から好ましく、特に５以上、とりわけ８以上であることが好ましい。
【００１９】
前記のＳ／Ｎ比は、血球凝集剤を構成する元素のうち、繊維を構成する元素と異なる元素を対象として測定する。そのような元素の例としては塩素（Ｃｌ）などが挙げられる。血球凝集剤を構成する元素の同定は、例えば次のようにして行うことができる。
まず市販のナプキン等の吸収性物品に対して、ドライヤーなどを用いて各部材を接着しているホットメルトを無効化し、表面シート、吸収体、裏面シートなどの部材に分解する。分解した各部材に対して、非極性溶媒から極性溶媒までの多段階溶媒抽出法を行い、各部材に用いられている血球凝集剤を分離し、単一の化合物を含んだ溶液を得る。得られた溶液を乾燥・固化させ、１Ｈ−ＮＭＲ（核磁気共鳴法）、ＩＲ（赤外分光法）、ＬＣ（液体クロマトグラフィ）、ＧＣ（ガスクロマトグラフィ）、ＭＳ（質量分析法）、ＧＰＣ（ゲルパーミエーションクロマトグラフィ）、蛍光Ｘ線などを複合して、血球凝集剤の構成元素及び化学構造を同定する。
【００２０】
ＳＥＭ−ＥＤＸを用いたＳ／Ｎ比は、繊維の断面を測定対象として、電子ビームを調整し、上述した方法で同定した繊維を構成する元素と異なる血球凝集剤の元素のピーク強度を測定する。得られたＳ（シグナル）のピーク強度と、Ｎ（ノイズ）のピーク強度の比を算出する。算出したそれらの比、すなわちＳ／Ｎ比を浸透率と定義する。繊維の断面における電子ビームの照射位置は、繊維の断面中心部から一辺の長さが繊維断面中の短辺の約半分以下となるような正方形に相当する範囲とする。血球凝集剤は、断面形状における周縁域よりも中央域に相対的に多く存在していることが有利であることから、前記のビームの照射位置以外の部位で得られたシグナルよりも、前記のビームの照射位置で得られたシグナルの方が大きいことが好ましい。
【００２１】
血球凝集性繊維に用いられる繊維としては、天然繊維及び合成繊維のいずれを用いてもよい。天然繊維としては、例えば植物由来のセルロース繊維、及びレーヨン繊維などが挙げられる。合成繊維としては、例えば繊維形成能を有する熱可塑性樹脂からなる繊維が挙げられる。繊維形成能を有する熱可塑性樹脂としては、例えばポリエチレンやポリプロピレンなどの各種のポリオレフィン繊維、ポリエチレンテレフタレートやポリブチレンテレフタレートなどの各種のポリエステル繊維、ポリアクリル酸やポリメタクリル酸メチルなどの各種のアクリル系繊維、及びポリスチレンやポリ塩化ビニルなどの各種のビニル系繊維が挙げられる。これらの繊維は１種を単独で、又は２種以上を組み合わせて用いることができる。これらの繊維のうち、血球凝集剤が繊維の内部に浸透しやすいことからセルロース繊維を用いることが好ましい。
【００２２】
繊維としてセルロース繊維を用いる場合には、叩解の程度の高いものを用いること好ましい。叩解とは、水の存在下でパルプ等のセルロース繊維を機械的に叩き、磨砕する操作である。
【００２３】
セルロース繊維の叩解の程度は叩解度（濾水度とも呼ばれる）で定量的に表すことができる。叩解度で表したセルロース繊維の叩解の程度は、血球凝集剤が繊維の内部に浸透しやすくなる観点から、７８０ｍＬ以下であることが好ましく、６００ｍＬ以下であることが更に好ましく、４００ｍＬ以下であることが一層好ましい。叩解度の下限値は、繊維長を維持し、加工性を保つといった観点から、１００ｍＬ以上であることが好ましく、２００ｍＬ以上であることが更に好ましく、３００ｍＬ以上であることが一層好ましい。叩解度は、１００ｍＬ以上７８０ｍＬ以下であることが好ましく、２００ｍＬ以上６００ｍＬ以下であることが更に好ましく、３００ｍＬ以上４００ｍＬ以下であることが一層好ましい。なお、繊維に血球凝集剤を浸透させた後でも繊維の叩解度に実質的な変化はないので、血球凝集性繊維の好ましい叩解度の値は前記の範囲内となる。また、合成繊維の場合でも、同様の方法を用いて測定した濾水度を叩解度と定義する。
【００２４】
本発明の血球凝集性繊維に用いられる血球凝集剤としては、血液中の赤血球を凝集させ得る作用を有するものが用いられる。「血球凝集剤」とは、血液中の赤血球を凝集させる作用を有し、凝集した凝集塊と血漿成分が分離されるよう作用するものである。血球凝集剤によって凝集した赤血球は凝集塊となる。血球凝集剤としては、例えばアクリルアミドコポリマーやポリリシンを初めとする、強く正帯電した線形カチオン性ポリマーを用いることができる。あるいは、ポリプロピレンオキシド及びポリエチレンオキシドのトリブロックコポリマーを用いることができる。そのようなトリブロックコポリマーの例としてはＢＡＳＦ社から入手可能な「プルロニックＦ−９８」が挙げられる。また、血球凝集剤としては、国際公開第２０１６／０９３２３３号に記載のものを任意に用いることができる。
【００２５】
本発明者の知見によれば、血球凝集剤としてはカチオン性ポリマーが有用である。その理由は次のとおりである。赤血球はその表面に赤血球膜を有する。赤血球膜は、２層構造を有している。この２層構造は、下層である赤血球膜骨格と上層である脂質皮膜からなる。赤血球の表面に露出している脂質皮膜には、グリコホリンと呼ばれるタンパク質が含まれている。グリコホリンはその末端にシアル酸と呼ばれるアニオン電荷を帯びた糖が結合した糖鎖を有している。その結果、赤血球はアニオン電荷を帯びたコロイド粒子として扱うことができる。コロイド粒子の凝集には一般に凝集剤が用いられる。赤血球がアニオン性のコロイド粒子であることを考慮すると、凝集剤としてはカチオン性の物質を用いることが、赤血球の電気二重層を中和する点から有利である。また凝集剤が高分子鎖を有していると、赤血球の表面に吸着した凝集剤の高分子鎖どうしの絡み合いが生じやすくなり、そのことに起因して赤血球の凝集が促進される。更に、凝集剤が官能基を有している場合には、該官能基間の相互作用によっても赤血球の凝集が促進されるので好ましい。血球凝集剤（カチオン性ポリマー）によれば、以上の作用機序によって経血中に赤血球の凝集塊を生成することが可能になる。
【００２６】
本発明で用いられる血球凝集剤は、擬似血液に、測定サンプルを１０００ｐｐｍ添加した際に、血液の流動性が維持された状態で、少なくとも２個以上の赤血球が凝集して凝集塊を形成する性質を有するものである。
【００２７】
前記の「血液の流動性が維持された状態」は、測定サンプル剤が１０００ｐｐｍ添加された擬似血液１０ｇをスクリュー管瓶（株式会社マルエム製  品番「スクリュー管Ｎｏ．４」、口内径１４．５ｍｍ、胴径２７ｍｍ、全長５５ｍｍ）に入れ、該擬似血液を入れたスクリュー管瓶を１８０度反転した際に、５秒以内で８０％以上の該擬似血液が流れ落ちる状態を意味する。擬似血液とは、Ｂ型粘度計（東機産業株式会社製  型番ＴＶＢ−１０Ｍ、測定条件：ローターＮｏ．１９、３０ｒｐｍ、６０秒間）を用いて測定した粘度が２５℃で８ｍＰａ・ｓになるように脱繊維馬血（株式会社日本バイオテスト研究所製）の血球・血漿比率を調整したものである。
【００２８】
前記の「２個以上の赤血球が凝集して凝集塊を形成」しているか否かは、次のようにして判断される。すなわち、測定サンプル剤が１０００ｐｐｍ添加された擬似血液を、生理食塩水で４０００倍に希釈し、レーザー回折／散乱式粒度分布測定装置（株式会社堀場製作所製  型番：ＬＡ−９５０Ｖ２、測定条件：フロー式セル測定、循環速度１、超音波なし）を用いたレーザー回折散乱法によって、温度２５℃にて測定した体積粒径平均のメジアン径が、２個以上の赤血球が凝集した凝集塊のサイズに相当する１０μｍ以上である場合に、「２個以上の赤血球が凝集して凝集塊を形成」していると判断する。
【００２９】
本発明で用いられる血球凝集剤は、前記の性質に当てはまる単一の化合物若しくは前記の性質に当てはまる単一の化合物を複数組み合わせた混合物、又は複数の化合物の組み合わせによって前記の性質を満たす（赤血球の凝集を発現し得る）剤である。つまり血球凝集剤とは、あくまで前記定義によるところの血球凝集作用があるものに限定した剤のことである。したがって、血球凝集剤に、前記定義に当てはまらない第三成分を含む場合には、それを血球凝集剤組成物と表現し、血球凝集剤と区別する。なお、本明細書において「単一の化合物」とは、同じ組成式を有するが、繰り返し単位数が異なることにより、分子量が異なる化合物を含める概念である。
【００３０】
本発明で用いる血球凝集剤としては、カチオン性ポリマーを含むものが好適なものとして挙げられる。カチオン性ポリマーとしては、例えばカチオン化セルロースや、塩化ヒドロキシプロピルトリモニウムデンプン等のカチオン化デンプンなどが挙げられる。また、本発明で用いられる血球凝集剤は、カチオン性ポリマーとして、第４級アンモニウム塩ホモポリマー、第４級アンモニウム塩共重合物又は第４級アンモニウム塩重縮合物を含むこともできる。本発明において「第４級アンモニウム塩」とは、窒素原子の位置にプラス一価の電荷を有している化合物、又は中和によって窒素原子の位置にプラス一価の電荷を生じさせる化合物を包含し、その具体例としては、第４級アンモニウムカチオンの塩、第３級アミンの中和塩、及び水溶液中でカチオンを帯びる第３級アミンが挙げられる。以下に述べる「第４級アンモニウム部位」も同様の意味で用いられ、水中で正に帯電する部位である。また、本発明において「共重合物」とは、２種以上の重合性単量体の共重合によって得られた重合物のことであり、二元系共重合物及び三元系以上の共重合物の双方を包含する。本発明において「重縮合物」とは、２種以上の単量体からなる縮合物を重合することで得られた重縮合物である。
【００３１】
本発明で用いる血球凝集剤が、カチオン性ポリマーとして、第４級アンモニウム塩ホモポリマー及び／又は第４級アンモニウム塩共重合物及び／又は第４級アンモニウム塩重縮合物を含む場合、該血球凝集剤は、第４級アンモニウム塩ホモポリマー、第４級アンモニウム塩共重合物及び第４級アンモニウム塩重縮合物のうちのいずれか１種を含んでいてもよく、あるいは任意の２種以上の組み合わせを含んでいてもよい。また第４級アンモニウム塩ホモポリマーは、１種を単独で又は２種以上を組み合わせて用いることができる。同様に、第４級アンモニウム塩共重合物は、１種を単独で又は２種以上を組み合わせて用いることができる。更に同様に、第４級アンモニウム塩重縮合物は、１種を単独で又は２種以上を組み合わせて用いることができる。
【００３２】
前述した各種のカチオン性ポリマーのうち、特に、第４級アンモニウム塩ホモポリマー、第４級アンモニウム塩共重合物又は第４級アンモニウム塩重縮合物を用いることが、赤血球への吸着性の点から好ましい。以下の説明においては、簡便のため、第４級アンモニウム塩ホモポリマー、第４級アンモニウム塩共重合物及び第４級アンモニウム塩重縮合物を総称して「第４級アンモニウム塩ポリマー」と言う。
【００３３】
第４級アンモニウム塩ホモポリマーは、第４級アンモニウム部位を有する重合性単量体を１種用い、これを重合することで得られたものである。一方、第４級アンモニウム塩共重合物は、第４級アンモニウム部位を有する重合性単量体を少なくとも１種用い、必要に応じ第４級アンモニウム部位を有さない重合性単量体を少なくとも１種用い、これらを共重合することで得られたものである。すなわち第４級アンモニウム塩共重合物は、第４級アンモニウム部位を有する重合性単量体を２種以上用い、これらを共重合させて得られたものであるか、又は第４級アンモニウム部位を有する重合性単量体を１種以上と、第４級アンモニウム部位を有さない重合性単量体を１種以上用い、これらを共重合させて得られたものである。第４級アンモニウム塩共重合物は、ランダム共重合物でもよく、交互共重合物でもよく、ブロック共重合物でもよく、あるいはグラフト共重合物でもよい。第４級アンモニウム塩重縮合物は、第４級アンモニウム部位を有する単量体１種以上からなる縮合物を用い、それら縮合物を重合することで得られたものである。すなわち第４級アンモニウム塩重縮合物は、第４級アンモニウム部位を有する単量体２種以上の縮合物を用い、これを重合させて得られたものであるか、又は、第４級アンモニウム部位を有する単量体１種以上と、第４級アンモニウム部位を有さない単量体１種以上からなる縮合物を用い、これを縮重合させて得られたものである。
【００３４】
第４級アンモニウム塩ポリマーは、第４級アンモニウム部位を有するカチオン性のポリマーである。第４級アンモニウム部位は、アルキル化剤を用いた第３級アミンの第４級アンモニウム化によって生成させることができる。あるいは第３級アミンを酸若しくは水に溶解させ、中和で生じさせることができる。あるいは縮合反応を含む求核反応による第４級アンモニウム化によって生成させることができる。アルキル化剤としては、例えばハロゲン化アルキルや、硫酸ジメチル及び硫酸ジエチルなどの硫酸ジアルキルが挙げられる。これらのアルキル化剤のうち、硫酸ジアルキルを用いると、ハロゲン化アルキルを用いた場合に起こり得る腐食の問題が生じないので好ましい。酸としては、例えば塩酸、硫酸、硝酸、酢酸、クエン酸、リン酸、フルオロスルホン酸、ホウ酸、クロム酸、乳酸、シュウ酸、酒石酸、グルコン酸、ギ酸、アスコルビン酸、ヒアルロン酸などが挙げられる。特に、アルキル化剤によって第３級アミン部位を第４級アンモニウム化した第４級アンモニウム塩ポリマーを用いると、赤血球の電気二重層を確実に中和できるので好ましい。縮合反応を含む求核反応による第４級アンモニウム化は、ジメチルアミンとエピクロルヒドリンの開環重縮合反応、ジシアンジアミドとジエチレントリアミンの環化反応のようにして生じさせることができる。
【００３５】
赤血球の凝集塊を効果的に生成させる観点から、カチオン性ポリマーは、その分子量が２０００以上であることが好ましく、１万以上であることが更に好ましく、３万以上であることが一層好ましい。カチオン性ポリマーの分子量がこれらの値以上であることによって、赤血球間でのカチオン性ポリマーどうしの絡み合いや、赤血球間でのカチオン性ポリマーの架橋が十分に生じる。分子量の上限値は１０００万以下であることが好ましく、５００万以下であることが更に好ましく、３００万以下であることが一層好ましい。カチオン性ポリマーの分子量がこれらの値以下であることによって、カチオン性ポリマーが経血中へ良好に溶解する。カチオン性ポリマーの分子量は、２０００以上１０００万以下であることが好ましく、２０００以上５００万以下であることが更に好ましく、２０００以上３００万以下であることが一層好ましく、１万以上３００万以下であることが更に一層好ましく、３万以上３００万以下であることが特に好ましい。本発明に言う分子量とは、重量平均分子量のことである。カチオン性ポリマーの分子量は、その重合条件を適切に選択することで制御することができる。カチオン性ポリマーの分子量は、東ソー株式会社製のＨＬＣ−８３２０ＧＰＣを用いて測定することができる。具体的な測定条件は次のとおりである。
【００３６】
カラムとしては、東ソー株式会社製のガードカラムαと分析カラムα−Ｍを直列でつないだものを、カラム温度：４０℃で用いる。検出器は、ＲＩ（屈折率）を用いる。測定サンプルとしては、溶離液１ｍＬに対して１ｍｇの測定対象の処理剤（第４級アンモニウム塩ポリマー）を溶解させる。ヒドロキシエチルメタクリレートなどの水溶性重合性単量体を含む共重合体は、水に１５０ｍｍｏｌ／Ｌの硫酸ナトリウムと１質量％の酢酸を溶解させた溶離液を用いる。ヒドロキシエチルメタクリレートなどの水溶性重合性単量体を含む共重合体は、溶離液１０ｍＬに対して、分子量５９００のプルラン、分子量４７３００のプルラン、分子量２１．２万のプルラン、分子量７８．８万のプルラン、各２．５ｍｇ溶解させたプルラン混合物を、分子量標準として用いる。ヒドロキシエチルメタクリレートなどの水溶性重合性単量体を含む共重合体は流速：１．０ｍＬ／ｍｉｎ、注入量：１００μＬで測定する。ヒドロキシエチルメタクリレートなどの水溶性重合性単量体を含む共重合体以外は、エタノール：水＝３：７（体積比）に５０ｍｍｏｌ／Ｌの臭化リチウムと１質量％の酢酸を溶解させた溶離液を用いる。ヒドロキシエチルメタクリレートなどの水溶性重合性単量体を含む共重合体以外は、溶離液２０ｍＬに対して、分子量１０６のポリエチレングリコール（ＰＥＧ）、分子量４００のＰＥＧ、分子量１４７０のＰＥＧ、分子量６４５０のＰＥＧ、分子量５万のポリエチレンオキシド（ＰＥＯ）、分子量２３．５万のＰＥＯ、分子量８７．５万のＰＥＯ、各１０ｍｇ溶解させたＰＥＧ−ＰＥＯ混合物を、分子量標準として用いる。ヒドロキシエチルメタクリレートなどの水溶性重合性単量体を含む共重合体以外は流速：０．６ｍＬ／ｍｉｎ、注入量：１００μＬで測定する。
【００３７】
カチオン性ポリマーは、重量平均分子量が異なる２種以上のカチオン性ポリマーの混合物であることも好ましい。これによって、血球の凝集効果が一層向上する。詳細には、相対的に低分子量のカチオン性ポリマーが、血球表面の電荷を中和する役割を発揮する一方、相対的に高分子量のカチオン性ポリマーが、血球の凝集塊を形成する役割を発揮する。この観点から、カチオン性ポリマーが、重量平均分子量が異なる２種のカチオン性ポリマーの混合物である場合、相対的に低分子量のカチオン性ポリマーは、その重量平均分子量が、２０００以上であることが好ましく、１万以上であることが更に好ましく、３万以上であることが一層好ましく、１５万以下であることが好ましく、１０万以下であることが更に好ましく、８万以下であることが一層好ましく、そして、２０００以上１５万以下であることが好ましく、１万以上１０万以下であることが更に好ましく、３万以上８万以下であることが一層好ましい。一方、相対的に高分子量のカチオン性ポリマーは、その重量平均分子量が、相対的に低分子量のカチオン性ポリマーの重量平均分子量よりも高いことを条件として、１５万以上であることが好ましく、３０万以上であることが更に好ましく、５０万以上であることが一層好ましく、３００万以下であることが好ましく、２００万以下であることが更に好ましく、１００万以下であることが一層好ましく、そして、１５万以上３００万以下であることが好ましく、３０万以上２００万以下であることが更に好ましく、５０万以上１００万以下であることが一層好ましい。カチオン性ポリマーが、重量平均分子量が異なる２種以上のカチオン性ポリマーの混合物である場合、例えば相対的に低分子量のカチオン性ポリマーＡと、相対的に高分子量のカチオン性ポリマーＢとの混合物である場合、カチオン性ポリマーＡとカチオン性ポリマーＢとは、重量平均分子量が異なる同種のポリマーであってもよく、あるいは重量平均分子量が異なり、且つ種類も異なるポリマーであってもよい。
【００３８】
カチオン性ポリマーが、重量平均分子量が異なる２種以上のカチオン性ポリマーの混合物である場合、分子量分布に２つのピークを有することも好ましい。これによって、血球凝集剤の徐放性が一層向上する。詳細には、相対的に低分子量のカチオン性ポリマーが、血液との接触の初期に溶出する一方、相対的に高分子量のカチオン性ポリマーが、血液との接触の後期に溶出するようになる。この観点から、カチオン性ポリマーが、重量平均分子量が異なる２種のカチオン性ポリマーの混合物である場合、分子量分布のピークの差は、３０万以上であることが好ましく、５０万以上であることが更に好ましく、７０万以上であることが一層好ましく、また、３００万以下であることが好ましく、２００万以下であることが更に好ましく、１００万以下であることが一層好ましい。分子量分布のピークの差は、３０万以上３００万以下であることが好ましく、５０万以上２００万以下であることが更に好ましく、７０万以上１００万以下であることが一層好ましい。分子量分布のピークの差とは、相対的に高分子量の前記カチオン性ポリマーの重量平均分子量と、相対的に低分子量の前記カチオン性ポリマーの重量平均分子量との差のことである。カチオン性ポリマーが、重量平均分子量が異なる２種以上のカチオン性ポリマーの混合物である場合、例えば相対的に低分子量のカチオン性ポリマーＡと、相対的に高分子量のカチオン性ポリマーＢとの混合物である場合、カチオン性ポリマーＡとカチオン性ポリマーＢとは、重量平均分子量が異なる同種のポリマーであってもよく、あるいは重量平均分子量が異なり、且つ種類も異なるポリマーであってもよい。
【００３９】
赤血球の凝集塊を効果的に生成させる観点から、カチオン性ポリマーは水溶性であることが好ましい。本発明において「水溶性」とは、１００ｍＬのガラスビーカー（５ｍｍΦ）に０．０５ｇの１ｍｍ以下の粉末状又は厚み０．５ｍｍ以下のフィルム状カチオン性ポリマーを２５℃の５０ｍＬ脱イオン水に添加混合したときに、長さ２０ｍｍ、幅７ｍｍのスターラーチップを入れ、アズワン株式会社製マグネチックスターラーＨＰＳ−１００を用いて６００ｒｐｍ攪拌下、その全量が２４時間以内に水に溶解する性質のことである。なお、本発明において、更に好ましい溶解性としては、全量が３時間以内に水に溶解することが好ましく、全量が３０分以内に水に溶解することが更に好ましい。
【００４０】
カチオン性ポリマーは、主鎖とそれに結合した複数の側鎖とを有する構造のものであることが好ましい。特に第４級アンモニウム塩ポリマーは、主鎖とそれに結合した複数の側鎖とを有する構造のものであることが好ましい。第４級アンモニウム部位は側鎖に存在していることが好ましい。この場合、主鎖と側鎖とが１点で結合していると、側鎖の可撓性が阻害されにくくなり、側鎖に存在している第４級アンモニウム部位が赤血球の表面に円滑に吸着するようになる。尤も本発明において、カチオン性ポリマーの主鎖と側鎖とが２点又はそれ以上で結合していることは妨げられない。本発明において「１点で結合している」とは、主鎖を構成する炭素原子のうちの１個が、側鎖の末端に位置する１個の炭素原子と単結合していることをいう。「２点以上で結合している」とは、主鎖を構成する炭素原子のうちの２個以上が、側鎖の末端に位置する２個以上の炭素原子とそれぞれ単結合していることをいう。
【００４１】
カチオン性ポリマーが、主鎖とそれに結合した複数の側鎖とを有する構造のものである場合、例えば第４級アンモニウム塩ポリマーが、主鎖とそれに結合した複数の側鎖とを有する構造のものである場合、各側鎖の炭素数は４以上であることが好ましく、５以上であることが更に好ましく、６以上であることが一層好ましい。炭素数の上限値は、１０以下であることが好ましく、９以下であることが更に好ましく、８以下であることが一層好ましい。例えば側鎖の炭素数は４以上１０以下であることが好ましく、５以上９以下であることが更に好ましく、６以上８以下であることが一層好ましい。側鎖の炭素数とは、該側鎖における第４級アンモニウム部位（カチオン部位）の炭素数のことであり、対イオンであるアニオン中に炭素が含まれているとしても、その炭素は計数に含まない。特に、側鎖の炭素原子のうち、主鎖に結合している炭素原子から、第４級窒素に結合している炭素原子までの炭素数が前述の範囲であることが、第４級アンモニウム塩ポリマーが赤血球の表面に吸着するときの立体障害性が低くなるので好ましい。
【００４２】
第４級アンモニウム塩ポリマーが、第４級アンモニウム塩ホモポリマーである場合、該ホモポリマーとしては、例えば第４級アンモニウム部位又は第３級アミン部位を有するビニル系単量体の重合物が挙げられる。第３級アミン部位を有するビニル系単量体を重合する場合には、重合前に及び／又は重合後に、第３級アミン部位をアルキル化剤によって第４級アンモニウム化した第４級アンモニウム塩ホモポリマーとなるか、重合前に及び／又は重合後に、第３級アミン部位を酸によって中和した第３級アミン中和塩となるか、重合後に水溶液中でカチオンを帯びる第３級アミンとなる。アルキル化剤や酸の例は、前述したとおりである。
【００４３】
特に第４級アンモニウム塩ホモポリマーは、以下の式１で表される繰り返し単位を有することが好ましい。
【００４４】
【化１】
2017217456.tif 000003
【００４５】
第４級アンモニウム塩ホモポリマーの具体例としては、ポリエチレンイミンなどが挙げられる。また、第４級アンモニウム部位を有する側鎖が、主鎖と１点で結合しているものであるポリ（２−メタクリルオキシエチルジメチルアミン４級塩）、ポリ（２−メタクリルオキシエチルトリメチルアンモニウム塩）、ポリ（２−メタクリルオキシエチルジメチルエチルアンモニウムメチル硫酸塩）、ポリ（２−アクリルオキシエチルジメチルアミン４級塩）、ポリ（２−アクリルオキシエチルトリメチルアミン４級塩）、ポリ（２−アクリルオキシエチルジメチルエチルアンモニウムエチル硫酸塩）、ポリ（３−ジメチルアミノプロピルアクリルアミド４級塩）、ポリメタクル酸ジメチルアミノエチル、ポリアリルアミン塩酸塩、カチオン化セルロース、ポリエチレンイミン、ポリジメチルアミノプロピルアクリルアミド、ポリアミジンなどが挙げられる。一方、第４級アンモニウム部位を有する側鎖が、主鎖と２点以上で結合しているホモポリマーの例としては、ポリジアリルジメチルアンモニウムクロライド、ポリジアリルアミン塩酸塩が挙げられる。
【００４６】
第４級アンモニウム塩ポリマーが、第４級アンモニウム塩共重合物である場合には、該共重合物として、前述した第４級アンモニウム塩ホモポリマーの重合に用いられる重合性単量体を２種以上用い共重合して得られた共重合物を用いることができる。あるいは、第４級アンモニウム塩共重合物として、前述した第４級アンモニウム塩ホモポリマーの重合に用いられる重合性単量体を１種以上と、第４級アンモニウム部位を有さない重合性単量体を１種以上用い共重合して得られた共重合物を用いることができる。更に、ビニル系重合性単量体に加えて、又はそれに代えて、他の重合性単量体、例えば−ＳＯ２−などを用いることもできる。第４級アンモニウム塩共重合物は、前述したとおり、二元系の共重合物又は三元系以上の共重合物であり得る。
【００４７】
特に、第４級アンモニウム塩共重合物は、前記の式１で表される繰り返し単位と、以下の式２で表される繰り返し単位とを有することが、赤血球の凝集塊を効果的に生成させる観点から好ましい。
【００４８】
【化２】
2017217456.tif 000004
【００４９】
また、第４級アンモニウム部位を有さない重合性単量体としては、カチオン性重合性単量体、アニオン性重合性単量体、又はノニオン性重合性単量体を用いることができる。これらの重合性単量体中で、特にカチオン性重合性単量体又はノニオン性重合性単量体を用いることで、第４級アンモニウム塩共重合物内において第４級アンモニウム部位との電荷相殺が起こらないので、赤血球の凝集を効果的に生じさせることができる。カチオン性重合性単量体の例としては、特定の条件下でカチオンを帯びる窒素原子を有する環状化合物としてビニルピリジンなど、特定の条件下でカチオンを帯びる窒素原子を主鎖に有する直鎖状化合物としてジシアンジアミドとジエチレントリアミンの縮合化合物などが挙げられる。アニオン性重合性単量体の例としては、２−アクリルアミド−２−メチルプロパンスルホン酸、メタクリル酸、アクリル酸、及び、スチレンスルホン酸、並びに、これらの化合物の塩などが挙げられる。一方、ノニオン性重合性単量体の例としては、ビニルアルコール、アクリルアミド、ジメチルアクリルアミド、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート、ブチルアクリレートなどが挙げられる。これらカチオン性重合性単量体、アニオン性重合性単量体、又はノニオン性重合性単量体は、それらのうちの一つを用いることができ、あるいは任意の２種以上を組み合わせて用いることができる。またカチオン性重合性単量体を２種以上組み合わせて用いることができ、アニオン性重合性単量体を２種以上組み合わせて用いることができ、あるいはノニオン性重合性単量体を２種以上組み合わせて用いることもできる。カチオン性重合性単量体、アニオン性重合性単量体及び／又はノニオン性重合性単量体を重合性単量体として用いて共重合された第４級アンモニウム塩共重合物は、その分子量が、前述のとおり１０００万以下であることが好ましく、特に５００万以下、とりわけ３００万以下であることが好ましい（以下に例示する第４級アンモニウム塩共重合物についても同様である。）。
【００５０】
第４級アンモニウム部位を有さない重合性単量体として、水素結合をすることが可能な官能基を有する重合性単量体を用いることもできる。このような重合性単量体を共重合に用いること、それから得られる第４級アンモニウム塩共重合物を用いて赤血球を凝集させたときに、硬い凝集塊が生じやすくなり、高吸収性ポリマーの吸収性能が一層阻害されにくくなる。水素結合をすることが可能な官能基としては、例えば−ＯＨ、−ＮＨ２、−ＣＨＯ、−ＣＯＯＨ、−ＨＦ、−ＳＨなどが挙げられる。水素結合をすることが可能な官能基を有する重合性単量体の例としては、ヒドロキシエチルメタクリレート、ビニルアルコール、アクリルアミド、ジメチルアクリルアミド、エチレングリコールモノメタクリレート、エチレングリコールモノアクリレート、ヒドロキシエチルメタクリレート、ヒドロキシエチルアクリレートなどが挙げられる。特に、水素結合が強く働く、ヒドロキシエチルメタクリレート、２−ヒドロキシエチルメタクリレート、ヒドロキシエチルアクリレート、ジメチルアクリルアミドなどは、第４級アンモニウム塩ポリマーの赤血球への吸着状態が安定化するので好ましい。これらの重合性単量体は１種を単独で、又は２種以上を組み合わせて用いることができる。
【００５１】
第４級アンモニウム部位を有さない重合性単量体として、疎水性相互作用をすることが可能な官能基を有する重合性単量体を用いることもできる。このような重合性単量体を共重合に用いることで、前述した、水素結合をすることが可能な官能基を有する重合性単量体を用いる場合と同様の有利な効果、すなわち赤血球の硬い凝集塊が生じやすくなるという効果が奏される。疎水性相互作用をすることが可能な官能基としては、例えばメチル基、エチル基、ブチル基等のアルキル基、フェニル基、アルキルナフタレン基、フッ化アルキル基などが挙げられる。疎水性相互作用をすることが可能な官能基を有する重合性単量体の例としては、メチルメタクリレート、メチルアクリレート、エチルメタクリレート、エチルアクリレート、プロピルメタクリレート、プロピルアクリレート、ブチルメタクリレート、ブチルアクリレート、スチレンなどが挙げられる。特に、疎水性相互作用が強く働き、第４級アンモニウム塩ポリマーの溶解性を大きく低下させない、メチルメタクリレート、メチルアクリレート、ブチルメタクリレート、ブチルアクリレートなどは、第４級アンモニウム塩ポリマーの赤血球への吸着状態が安定化するので好ましい。これらの重合性単量体は１種を単独で、又は２種以上を組み合わせて用いることができる。
【００５２】
第４級アンモニウム塩共重合物中での、第４級アンモニウム部位を有する重合性単量体と、第４級アンモニウム部位を有さない重合性単量体とのモル比は、該第４級アンモニウム塩共重合物によって赤血球が十分に凝集するように適切に調整されることが好ましい。特に、第４級アンモニウム塩共重合物における第４級アンモニウム部位を有する重合性単量体のモル比は１０モル％以上であることが好ましく、２２モル％以上であることが更に好ましく、３２モル％以上であることが一層好ましく、３８モル％以上であることが更に一層好ましい。また、１００モル％以下であり、８０モル％以下であることが好ましく、６５モル％以下であることが更に好ましく、５６モル％以下であることが一層好ましい。具体的には、第４級アンモニウム部位を有する重合性単量体のモル比は１０モル％以上１００モル％以下であることが好ましく、２２モル％以上８０モル％以下であることが更に好ましく、３２モル％以上６５モル％以下であることが更に好ましく、３８モル％以上５６モル％以下であることが一層好ましい。
【００５３】
第４級アンモニウム塩ポリマーが、第４級アンモニウム塩重縮合物である場合には、該重縮合物として、前述した第４級アンモニウム部位を有する単量体１種以上からなる縮合物を用い、それらの縮合物を重合することで得られた重縮合物を用いることができる。具体例としては、ジシアンジアミド／ジエチレントリアミン重縮合物、ジメチルアミン／エピクロルヒドリン重縮合物などが挙げられる。
【００５４】
前述した第４級アンモニウム塩ホモポリマー及び第４級アンモニウム塩共重合物は、ビニル系重合性単量体の単独重合法又は共重合法によって得ることができる。重合方法としては、例えばラジカル重合、リビングラジカル重合、リビングカチオン重合、リビングアニオン重合、配位重合、開環重合、重縮合などを用いることができる。重合条件に特に制限はなく、目的とする分子量、流動電位、及び／又はＩＯＢ値を有する第４級アンモニウム塩ポリマーが得られる条件を適切に選択すればよい。
【００５５】
例えば、第４級アンモニウム塩ポリマーの流動電位は、赤血球の凝集塊を一層効果的に生成させる観点から、１５００μｅｑ／Ｌ以上であることが好ましく、２０００μｅｑ／Ｌ以上であることが更に好ましく、３０００μｅｑ／Ｌ以上であることが一層好ましく、４０００μｅｑ／Ｌ以上であることが更に一層好ましい。第４級アンモニウム塩ポリマーの流動電位がこれらの値以上であることによって、赤血球の電気二重層を十分に中和することができる。流動電位の上限値は１３０００μｅｑ／Ｌ以下であることが好ましく、８０００μｅｑ／Ｌ以下であることが更に好ましく、６０００μｅｑ／Ｌ以下であることが一層好ましい。第４級アンモニウム塩ポリマーの流動電位がこれらの値以下であることによって、赤血球に吸着した第４級アンモニウム塩ポリマーどうしの電気的反発を効果的に防止することができる。
【００５６】
第４級アンモニウム塩ポリマーの流動電位は、例えば構成しているカチオン性モノマー自体の分子量を調整することや、共重合体を構成しているカチオン性モノマーとアニオン性モノマー又はノニオン性モノマーとの共重合モル比を調整することで制御することができる。第４級アンモニウム塩ポリマーの流動電位は、スペクトリス株式会社製の流動電位測定器（ＰＣＤ０４）を用いて測定することができる。具体的な測定条件は次のとおりである。まず市販のナプキンに対して、ドライヤーなどを用いて各部材を接着しているホットメルトを無効化し、表面シート、吸収体、及び裏面シートなどの部材に分解する。分解した各部材に対して、非極性溶媒から極性溶媒までの多段階溶媒抽出法を行い、各部材に用いられている処理剤を分離し、単一の組成物を含んだ溶液を得る。得られた溶液を乾燥・固化させ、１Ｈ−ＮＭＲ（核磁気共鳴法）、ＩＲ（赤外分光法）、ＬＣ（液体クロマトグラフィ）、ＧＣ（ガスクロマトグラフィ）、ＭＳ（質量分析法）、ＧＰＣ（ゲルパーミエーションクロマトグラフィ）、及び蛍光Ｘ線などを複合して、処理剤の構造を同定する。測定対象の処理剤（第４級アンモニウム塩ポリマー）０．００１ｇを生理食塩水１０ｇに溶解させた測定サンプルに対して、０．００１Ｎのポリエチレンスルホン酸ナトリウム水溶液（測定サンプルが負電荷を有する場合は、０．００１Ｎのポリジアリルジメチルアンモニウムクロライド水溶液）を滴定し、電極間の電位差がなくなるまでに要した滴定量ＸｍＬを測定する。その後、下記式により第４級アンモニウム塩ポリマーの流動電位を算出する。
流動電位  ＝  （Ｘ＋０．１９０※）×１０００
（※ 溶媒の生理食塩水に要した滴定量）
【００５７】
また、第４級アンモニウム塩ポリマーが、赤血球の表面に首尾よく吸着するためには、該第４級アンモニウム塩ポリマーが、上述したシアル酸と相互作用しやすいことが有利である。この観点から本発明者が検討を推し進めたところ、物質の無機性値と有機性値との比率である無機性値／有機性値の値（以下「ＩＯＢ（Ｉｎｏｒｇａｎｉｃ  Ｏｒｇａｎｉｃ  Ｂａｌａｎｃｅ）値」という。）を尺度として、シアル酸結合物とカチオン性ポリマーとの相互作用の程度を評価できることが判明した。
【００５８】
一般に、物質の性状は、分子間の各種分子間力に大きく支配され、この分子間力は主に分子質量によるVan Der Waals力と、分子の極性による電気的親和力からなっている。物質の性質の変化に対して大きな影響を与えるVan Der Waals力と、電気的親和力のそれぞれを個別に把握することができれば、その組み合わせから未知の物質、あるいはそれらの混合物についてもその性状を予測することができる。この考え方は、「有機概念図論」としてよく知られている理論である。有機概念図論は、例えば藤田穆著の「有機分析」（カニヤ書店、昭和５年）、藤田穆著の「有機定性分析：系統的．純粋物編」（共立出版、１９５３年）、藤田穆著の「改編 化学実験学−有機化学編」（河出書房、１９７１年）、藤田穆・赤塚政実著の「系統的有機定性分析（混合物編）」（風間書房、１９７４年）、及び甲田善生・佐藤四郎・本間善夫著の「新版 有機概念図 基礎と応用」（三共出版、２００８年）等に詳述されている。有機概念図論では、物質の物理化学的物性について、主にVan Der Waals力による物性の程度を「有機性」と呼び、また主に電気的親和力による物性の程度を「無機性」と呼び、物質の物性を「有機性」と「無機性」の組み合わせでとらえている。そして、炭素（Ｃ）１個を有機性２０と定義し、それに対して各種極性基の無機性及び有機性の値を、以下の表１に記載のとおり定め、無機性値の和と有機性値の和を求め、両者の比をＩＯＢ値と定義している。本発明においては、これらの有機性値及び無機性値に基づき、上述したシアル酸結合物のＩＯＢ値を決定し、その値に基づきカチオン性ポリマーのＩＯＢ値を決定する。
【００５９】
【表１】
2017217456.tif 000005
【００６０】
詳細には、カチオン性ポリマーとして、シアル酸結合物のＩＯＢ値と同じか、それに近似した値のＩＯＢ値を有するものを用いることが有利であることが判明した。シアル酸結合物とは、生体内でシアル酸が存在し得る形態となっている化合物のことであり、例えばガラクト脂質などの糖脂質の末端にシアル酸が結合している化合物などが挙げられる。シアル酸のＩＯＢ値は、シアル酸単体で４．２５であり、シアル酸結合体で３．８９である。前記シアル酸結合物とは、糖脂質における糖鎖とシアル酸が結合したものであり、シアル酸結合体は、シアル酸単体よりも有機性値の割合が高くなり、ＩＯＢ値は低くなる。
【００６１】
そこで、第４級アンモニウム塩ポリマー等のカチオン性ポリマーのＩＯＢ値は、０．６以上であることが好ましく、１．８以上であることがより好ましく、２．１以上であることが更に好ましく、２．２以上であることが一層好ましい。また、カチオン性ポリマーのＩＯＢ値は、４．６以下であることが好ましく、３．６以下であることが更に好ましく、３以下であることが一層好ましい。ＩＯＢ値は、１．８以上３．６以下であることがより好ましく、２．１以上３．６以下であることが更に好ましく、２．２以上３以下であることが一層好ましい。
【００６２】
第４級アンモニウム塩ポリマーが共重合物である場合には、共重合に用いられるモノマーのモル比に応じて以下の手順でＩＯＢ値を算出する。すなわち、共重合物がモノマーＡとモノマーＢとから得られ、モノマーＡの有機性値がＯＲＡで、無機性値がＩＮＡであり、モノマーＢの有機性値がＯＲＢで、無機性値がＩＮＢであり、モノマーＡ／モノマーＢのモル比がＭＡ／ＭＢである場合、共重合物のＩＯＢ値は以下の数式から算出される。
【００６３】
【数１】
2017217456.tif 000006
【００６４】
また、本発明で用いる血球凝集剤は、ポリカチオン（カチオン性ポリマー）以外に、第三成分、例えば、溶媒、可塑剤、香料、抗菌・消臭剤、スキンケア剤等の他の成分を１種以上含んだ組成物（血球凝集剤組成物）の形態であってもよい。溶媒としては、水、炭素数１ないし４の飽和脂肪族一価アルコール等の水溶性有機溶媒、又は該水溶性有機溶媒と水との混合溶媒などを用いることができる。可塑剤としては、グリセリン、ポリエチレングリコール、プロピレングリコール、エチレングリコール、１，３−ブタンジオールなどを用いることができる。香料としては、特開２００７−２４４７６４号公報に記載されているグリーンハーバル様香気を有する香料、植物の抽出エキス、柑橘類の抽出エキスなどを用いることができる。抗菌・消臭剤としては、特開２００４−２４４７８９号公報に記載されている抗菌性を有する金属を含むカンクリナイト様鉱物、特開２００７−０９７９５３号公報に記載されているフェニル基を有する重合性モノマーから重合された多孔性ポリマー、特開２００６−１９１９６６号公報に記載されている第４級アンモニウム塩、活性炭、粘土鉱物などを用いることができる。スキンケア剤としては、特開２００４−２５５１６４号公報に記載されている植物エキス、コラーゲン、天然保湿成分、保湿剤、角質柔軟化剤、消炎剤などを用いることができる。
【００６５】
前記血球凝集剤組成物に占めるカチオン性ポリマーの割合は、２０質量％以上であることが好ましく、４０質量％以上であることが更に好ましく、５０質量％以上であることが一層好ましい。また、９９質量％以下であることが好ましく、８０質量％以下であることが更に好ましく、６０質量％以下であることが一層好ましい。前記血球凝集剤組成物に占めるカチオン性ポリマーの割合をこの範囲内に設定することで、吸収性物品に有効量のカチオン性ポリマーを付与することができる。
【００６６】
本発明の血球凝集性繊維に含まれる血球凝集剤の割合は、十分な血球の凝集作用を発現させる観点から、１質量％以上であることが好ましく、５質量％以上であることが更に好ましく、１０質量％以上であることが一層好ましい。また、繊維の内部に存在させる観点から、５０質量％以下であることが好ましく、４５質量％以下であることが更に好ましく、４０質量％以下であることが一層好ましい。血球凝集性繊維に含まれる血球凝集剤の割合は、１質量％以上５０質量％以下であることが好ましく、５質量％以上４５質量％以下であることが更に好ましく、１０質量％以上４０質量％以下であることが一層好ましい。
【００６７】
血球凝集性繊維に含まれる血球凝集剤の割合は、以下の方法で測定される。
測定対象となるナプキン等の製品を、コールドスプレーを用いて接着剤を弱化させ、丁寧に剥がして各部材に分ける。各部材を脱イオン水に６０分間浸漬させ、血球凝集剤組成物を溶出させる。その後、得られた血球凝集剤組成物が溶出した脱イオン水を透析処理する。透析処理は、溶媒、可塑剤、香料、抗菌・消臭剤、スキンケア剤等の水溶性の低分子量成分を除去する処理であり、例えば透析チューブには分子量２０００以下の成分を除去できるものを用いる。透析後、蒸発乾固又は凍結乾燥する。その後、１Ｈ−ＮＭＲや質量分析法（ＭＳ）などを単独、又は複合して血球凝集剤を同定する。同定された血球凝集剤の質量を測定することで、血球凝集剤の総量を求めることができる。このようにして求められた血球凝集剤の総量と、血球凝集剤組成物を溶出させる前の血球凝集性繊維の質量とに基づいて、血球凝集性繊維に含まれる血球凝集剤の割合を得ることができる。また、同定された血球凝集剤をゲルパーミエーションクロマトグラフィ法にて測定することで、微分分子量分布曲線を得ることができる。
【００６８】
本発明において、繊維の内部に血球凝集剤を浸透させるには、種々の方法を採用することができる。例えば以下に述べる浸透方法（１）ないし（３）に示す方法を採用することができる。
浸透方法（１）：乾燥状態の繊維を溶液に浸漬する。この溶液は、血球凝集剤及び繊維の双方に対して親和性を有する溶媒と、該溶媒に溶解した血球凝集剤とを含む。「親和性」とは、ある物質が他の物質と容易に結合する性質や傾向のことであり、液体と固体の場合には接触角が９０度以下となる状態であり、液体どうしの場合には互いに混じり合い溶解する状態のことである。
浸透方法（２）：乾燥状態の繊維を溶媒で湿潤させる。この溶媒は、血球凝集剤及び繊維の双方に対して親和性を有するものである。「親和性」の意味は上述のとおりである。次に、湿潤した繊維を、血球凝集剤を含む溶液に浸漬する。前記溶媒の具体例としては、繊維が親水性繊維である場合には、水や、水とアルコールとの混合溶媒が挙げられる。繊維が合成繊維である場合には、各種の有機溶媒や超臨界二酸化炭素などが挙げられる。
浸透方法（３）：繊維の原料が繊維形成能を有する熱可塑性樹脂である場合には、溶融状態の該樹脂に血球凝集剤を練り込み、溶融紡糸を行う。
【００６９】
浸透方法（１）又は（２）を採用する場合には、血球凝集剤を含む溶液に繊維を浸漬するときの浸漬時間を長くすると、浸漬時間が短い場合に比べて、血球凝集剤の繊維への浸透率が向上することが本発明者の検討の結果判明した。そして、浸透率が高い繊維は、浸透率が低い繊維に比べて、血球凝集剤の徐放性が向上することも本発明者の検討の結果判明した（後述する実施例１及び実施例１０）。
【００７０】
本発明の血球凝集性繊維は、例えばこれを単独で積繊してなる積繊体の形態で用いることができ、あるいは他の繊維と混合積繊してなる積繊体の形態で用いることができる。また、本発明の血球凝集性繊維を単独で、又は他の繊維と混合して、該血球凝集性繊維を含む繊維シートの形態で用いることができる。これら積繊体や繊維シートは、生理用ナプキン等の経血吸収性物品の構成部材として好適に用いることができる。以下に、本発明の血球凝集性繊維を含む部材を有する吸収性物品の一例について説明する。
【００７１】
図１には生理用ナプキン１が示されている。ナプキン１は、着用者の前後方向に対応する縦方向Ｘとこれに直交する横方向Ｙとを有し、経血を吸収可能な吸収体４と、該吸収体４の肌対向面側に配され着用時に着用者の肌と接触し得る表面シート２とを構成部材として具備する。
【００７２】
本明細書において、「肌対向面」は、吸収性物品又はその構成部材（例えば吸収体４）における、吸収性物品の着用時に着用者の肌側に向けられる面、すなわち相対的に着用者の肌に近い側であり、「非肌対向面」は、吸収性物品又はその構成部材における、吸収性物品の着用時に肌側とは反対側、すなわち相対的に着用者の肌から遠い側に向けられる面である。なお、ここでいう「着用時」は、通常の適正な着用位置、すなわち当該吸収性物品の正しい着用位置が維持された状態を意味し、吸収性物品が該着用位置からずれた状態にある場合は含まない。
【００７３】
ナプキン１は、肌対向面を形成する表面シート２、非肌対向面を形成する裏面シート３、及び両シート２，３間に介在された吸収体４を具備する吸収性本体１０を備えている。吸収性本体１０は、着用時に着用者の液排泄部（膣口等）に対向配置される領域である排泄部対向部Ｂと、該排泄部対向部Ｂより着用者の腹側すなわち前側に配される前方部Ａと、該排泄部対向部Ｂよりも着用者の背側すなわち後側に配される後方部Ｃとを縦方向Ｘに有している。すなわち、ナプキン１又は吸収性本体１０は、縦方向Ｘにおいて着用者の腹側から順に、前方部Ａ、排泄部対向部Ｂ及び後方部Ｃの３つの領域に区分される。縦方向Ｘは、ナプキン１及び吸収性本体１０の長手方向に一致し、横方向Ｙは、ナプキン１及び吸収性本体１０の長手方向に直交する幅方向に一致する。
【００７４】
表面シート２は、吸収体４の肌対向面の全域を被覆し、その縦方向Ｘに沿う両側縁は、吸収体４の縦方向Ｘに沿う両側縁と略同位置に存している。一方、裏面シート３は、吸収体４の非肌対向面の全域を被覆し、更に吸収体４の縦方向Ｘに沿う両側縁から横方向Ｙの外方に延出して、後述するサイドシート６とともにサイドフラップ部１０Ｓを形成している。裏面シート３とサイドシート６とは、吸収体４の縦方向Ｘに沿う両側縁からの延出部において、接着剤、ヒートシール、超音波シール等の公知の接合手段によって互いに接合されている。また、表面シート２及び裏面シート３は、吸収体４の縦方向Ｘの両端からの延出部において、公知の接合手段によって互いに接合されている。表面シート２及び裏面シート３それぞれと吸収体４との間は接着剤によって接合されていてもよい。
【００７５】
表面シート２、裏面シート３としては、生理用ナプキン等の吸収性物品に従来使用されている各種のもの等を特に制限なく用いることができる。例えば裏面シート３としては、液難透過性で且つ透湿性の樹脂フィルムや、該樹脂フィルムと不織布との積層シート等を用いることができる。一方、表面シート２としては、単層又は多層構造の不織布や、開孔フィルム等を用いることができる。表面シート２は、液透過性を向上させるための各種の油剤、例えば各種の界面活性剤を塗布しておくことができる。表面シート２が多層構造のものである場合、該表面シート２として、着用者の肌に近い側に位置する第１繊維層と、着用者の肌から遠い側に位置する第２繊維層とを有し、両繊維層が、部分的に形成された多数の接合部によって厚さ方向に一体化されており、第１繊維層における、複数の該接合部どうし間に位置する部分が凸状に隆起して、前記凹凸形状の凸部を形成している凹凸シートを用いることができる。この凹凸シートにおける凸部は、その全体が繊維で満たされた中実構造のものであってもよく、あるいは内部に空間を有する中空構造のものであってもよい。凸部が中実構造である凹凸シートとしては、例えば特開２００７−１８２６６２号公報や特開２００２−１８７２２８号公報に記載のものを用いることができる。
【００７６】
表面シート２にはエンボス加工が施されていてもよい。エンボスパターンに特に制限はなく、ナプキン１の具体的な用途に応じて種々のパターンを形成することができる。例えば、吸収体４の周縁よりも内側の位置に、該周縁に沿う閉じた形状の、いわゆるラウンドエンボスを形成することができる。このラウンドエンボスにおいては、吸収体４の側縁に対応する部位を、該吸収体４の幅方向の外方に向けて凸状に膨らんだ形状とすることが好ましい。このラウンドエンボスは、全体として見たときに連続しているとみなせる範囲において、不連続なエンボスパターンの集合体から構成されていてもよい。
【００７７】
吸収性本体１０はセカンドシート５を具備している。セカンドシート５は液透過性のものであり、表面シート２と吸収体４との間に配されている。セカンドシート５は、本技術分野においてサブレイヤーシートなどとも呼ばれる吸収性物品の構成部材であり、表面シート２から吸収体４への液の透過性の向上、吸収体４に吸収された液の表面シート２への液戻りの低減などの役割を担う。本実施形態においては、セカンドシート５は吸収体４の肌対向面の略全域を被覆している。セカンドシート５としては、親水性不織布や親水性の繊維集合体を用いることができ、不織布としては、エアスルー不織布、ポイントボンド不織布、レジンボンド不織布、スパンレース不織布、エアレイド不織布等が挙げられる。セカンドシート５の坪量は、好ましくは１０ｇ／ｍ2、更に好ましくは１５ｇ／ｍ2以上、そして、好ましくは５０ｇ／ｍ2以下、更に好ましくは４０ｇ／ｍ2以下である。また、セカンドシート５の厚みは、好ましくは０．１ｍｍ以上５ｍｍ以下である。
【００７８】
吸収性本体１０の肌対向面、すなわち表面シート２の肌対向面における縦方向Ｘに沿う両側部には、平面視において吸収体４の縦方向Ｘに沿う左右両側部に重なるように、一対のサイドシート６，６が吸収性本体１０の縦方向Ｘの略全長にわたって配されている。一対のサイドシート６，６は、それぞれ縦方向Ｘに延びる接合線６１にて、公知の接合手段によって表面シート２に接合されている。
【００７９】
ナプキン１は、吸収性本体１０に加えて更に、吸収性本体１０における排泄部対向部Ｂの縦方向Ｘに沿う両側部それぞれから横方向Ｙの外方に延出する一対のウイング部１０Ｗ，１０Ｗを有している。つまりナプキン１は、吸収性本体１０と、一対のウイング部１０Ｗ，１０Ｗとを有している。
【００８０】
ナプキン１がウイング部１０Ｗを有する場合には、排泄部対向部Ｂは、ナプキン１の縦方向（図中のＸ方向）においてウイング部１０Ｗを有する領域（一方のウイング部１０Ｗの縦方向Ｘに沿う付け根と他方のウイング部１０Ｗの縦方向Ｘに沿う付け根とに挟まれた領域）を意味する。ナプキン１がウイング部を有しない場合の排泄部対向部Ｂは、ナプキン１が３つ折りの個装形態に折り畳まれた際に生じる、該ナプキン１を横方向（図中のＹ方向）に横断する２本の折り曲げ線（図示せず）について、該ナプキン１の縦方向Ｘの前端から数えて第１折り曲げ線と第２折り曲げ線とに囲まれた領域を意味する。
【００８１】
サイドフラップ部１０Ｓは、排泄部対向部Ｂにおいて横方向Ｙの外方に向かって大きく張り出しており、これにより吸収性本体１０の縦方向Ｘに沿う左右両側に、一対のウイング部１０Ｗ，１０Ｗが延設されている。ウイング部１０Ｗは、図１に示す如き平面視において、下底（上底よりも長い辺）がナプキン１の側部側に位置する略台形形状を有しており、その非肌対向面には、ウイング部１０Ｗをショーツ等の着衣に固定するウイング部粘着部（図示せず）が形成されている。ウイング部１０Ｗは、ショーツ等の着衣のクロッチ部の非肌対向面（外面）側に折り返されて用いられる。前記ウイング部粘着部は、その使用前においてはフィルム、不織布、紙等からなる剥離シート（図示せず）によって被覆される。
【００８２】
吸収体４は高吸収性ポリマーを含有する。吸収体４に含有される高吸収性ポリマーとしては、一般に粒子状のものが用いられるが、繊維状のものでもよい。粒子状の高吸収性ポリマーを用いる場合、その形状は球状、塊状、俵状又は不定形のいずれでもよい。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。
【００８３】
吸収体４は、高吸収性ポリマーに加えて更に親水性繊維を含有する。吸収体４に含有される親水性繊維としては、疎水性の繊維を親水化処理したものと、それ自体が親水性であるものが挙げられ、これらの１種を単独で又は２種以上を組み合わせて用いることができる。特に、それ自体が親水性で且つ保水性を有するものが好ましい。後者の親水性繊維としては、天然系の繊維、セルロース系の再生繊維又は半合成繊維が好ましい例として挙げられる。親水性繊維としては、特にパルプやレーヨンが好ましく、パルプが一層好ましい。パルプには、針葉樹クラフトパルプ、広葉樹クラフトパルプなどの木材パルプの他に、木綿パルプ、藁パルプなどの非木材パルプなどがあるが、特に制限されない。また、セルロース繊維の分子内及び／又は分子間を架橋させた架橋セルロース繊維、木材パルプをマーセル化処理して得られるような嵩高性のセルロース繊維を用いてもよい。
【００８４】
吸収体４にはエンボス加工を施すことができる。エンボス加工は、吸収体４にのみ施してもよく、あるいは先に述べた表面シート２及び吸収体４に対して一緒に行ってもよい。表面シート２及び吸収体４に対して一緒にエンボス加工を行うことで、これらの部材はエンボス部位において熱融着及び／又は圧着によって接合される。表面シート２に、先に述べたラウンドエンボス加工を施す場合には、このラウンドエンボス加工を吸収体４にも一緒に施して、ラウンドエンボスによって吸収体４と表面シート２とを接合することもできる。
【００８５】
吸収体４は、親水性繊維及び高吸収性ポリマーを含有する吸収性コアを備えている。本実施形態の吸収性コアは、パルプ繊維と高吸収性ポリマーとの混合積繊体からなる。混合積繊体は、周面に集積用凹部を有する積繊ドラムを備えた公知のドラム式積繊装置により製造されたものであり、集積用凹部の底面から吸引しつつ、積繊ドラムの周面に、吸収性コアの形成材料としてのパルプ繊維及び高吸収性ポリマーを飛散状態にて供給し、吸収性コアの形成材料を集積用凹部内に堆積させた後、集積用凹部から離型して得られるものである。本実施形態の吸収性コアは、高吸収性ポリマーを含まないパルプ繊維の単独積繊体であっても良い。吸収性コアは単層であっても良いが、下部吸収性コア４１及び上部吸収性コア４２からなる積層構造を備えていても良い。詳細には、積層構造を有する吸収体４は、着用時に着用者の排泄部に対向配置される下部吸収性コア４１と、該下部吸収性コア４１に重ねられ、図１に示す如き平面視において該下部吸収性コア４１の周縁の少なくとも一部から外方に延出する部分４２Ｅを有する上部吸収性コア４２とを含んで構成される積層構造を有する。ここでいう「中央吸収性シートの周縁」とは、下部吸収性コア４１における、ナプキン１に組み込まれた状態における周縁を意味する。図１に示すナプキン１においては、上部吸収性コア４２は、下部吸収性コア４１の周縁全体から外方に延出している。吸収体４がこのような構造を有していることに起因して、排泄部対向部Ｂの横方向Ｙの中央部は、周辺部に比して厚みの厚い、いわゆる中高部となっている。また、中高部は、単層の吸収性コアにおいて、一部分だけに親水性繊維及び高吸収性ポリマーを多く配することによって形成されても良い。
【００８６】
吸収性コアは、被覆シート（図示せず）によって、少なくともその上下面が被覆されている。好ましくは、吸収性コアの全体が被覆シートによって被覆されている。つまり本実施形態においては、吸収体４は、高吸収性ポリマー及び／又は親水性繊維を含む吸収性コアが被覆シートによって被覆された構造を有している。被覆シートは液透過性のものである。被覆シートの例としては、セルロース繊維を主材料とする薄葉紙や、親水化処理の施された不織布などが用いられる。表面シート２と、吸収性コアの肌対向面側を被覆する被覆シートとの間、及び裏面シート３と吸収性コアの非肌対向面側を被覆する被覆シートとの間は、ドット、スパイラル、ストライプ等のパターン塗工された接着剤により互いに接合されていることが好ましい。
【００８７】
ナプキン１は、そのいずれかの構成部材が血球凝集性繊維を含んで構成されていることで、該構成部材が血球凝集剤を含んでいる。血球凝集性繊維は、ナプキン１に排泄された経血と接触するような態様で、ナプキン１内に存在していることが有利である。この観点から、血球凝集性繊維は、裏面シート３における肌対向面側の面、又はそれよりも肌対向面側の部位に存在していることが好ましく、吸収体４、又はそれよりも肌対向面側の部位に存在していることが更に好ましく、吸収体４における被覆シート（図示せず）又はそれよりも肌対向面側の部位に存在していることが一層好ましい。例えば、血球凝集性繊維は、吸収体４における被覆シート、表面シート２、又は該被覆シートと該表面シート２との間に配置されたセカンドシートのうちのいずれか１つの部材又は任意の２つ以上の部材に含まれていることが好ましい。これらの部材に血球凝集性繊維が含まれていると、高吸収性ポリマーが含まれている部位である吸収性コアに経血が達する前に、該経血が血球凝集性繊維と接触することができ、吸収性コアに経血が達する前に該経血中の赤血球の凝集を生じさせることができるので有利である。吸収性コア中に血球凝集性繊維を含ませた場合にも、赤血球の凝集効果は認められる。特に、被覆シート、表面シート２及び／又はセカンドシート５に血球凝集性繊維を含ませると、赤血球の凝集効果が高くなるので好ましい。これらのシートに血球凝集性繊維が含まれている場合、該繊維は、シートの全域にわたって存在していてもよく、あるいはシートの一部にのみ存在していてもよい。
【００８８】
図１に示す生理用ナプキン１を初めとする各種の吸収性物品の構成部材として、血球凝集性繊維を含むシートを用いることの利点は以下に述べるとおりである。
高吸収性ポリマーによる水分の吸収速度や吸収量は、水分の種類によって異なり、生理食塩水と血液とを比較すると、生理食塩水よりも血液の方が吸収速度が遅く、また吸収量も少ない。この理由を本発明者が種々検討したところ、以下に述べる事実が判明した。血液は血漿等の液体成分と赤血球等の非液体成分に大別されるところ、高吸収性ポリマーに吸収される成分は血漿等の液体成分である。図２（ａ）に示すとおり、経血１１が高吸収性ポリマー１４に接触すると、経血１１中の液体成分１２のみが高吸収性ポリマー１４に吸収され、非液体成分１３である赤血球は高吸収性ポリマー１４に吸収されない。高吸収性ポリマー１４への液体成分１２の吸収が進行すると、図２（ｂ）に示すとおり、高吸収性ポリマー１４に吸収されない非液体成分１３が、高吸収性ポリマー１４の表面に蓄積して被膜１５を形成する。この被膜１５の形成に起因して、高吸収性ポリマー１４の液吸収阻害が生じ、吸収速度が低下する。また被膜１５の形成に起因して、高吸収性ポリマー１４の膨潤阻害も生じ、吸収量が低下する。
【００８９】
図２（ｂ）に示すとおりの現象が生じることを防止して、吸収性能の低下を阻止するための手段について本発明者が種々検討した結果、経血中の非液体成分の大半を占める成分である赤血球を、図３に示すとおり凝集させて凝集塊１６を生成させることが効果的であることが判明した。赤血球の凝集塊１６を生成させることで、該凝集塊の被膜が生成しづらくなり、又は、該凝集塊によって被膜が生成したとしても被膜内に液体成分１２が透過できる空間が残存するため、液体成分１２の吸収阻害が起こりづらくなる。その結果、高吸収性ポリマー１４は、本来の吸収性能を十分に発揮することができる。このように吸収性能をより高めるために、赤血球の凝集塊粒径が大きいほど好ましく、凝集塊硬さが硬いほど好ましい。ここで、吸収性能は、吸収量及び吸収速度を尺度として表される。吸収量は、吸収前の高吸収性ポリマー１４の体積と、吸収後の高吸収性ポリマー１４の体積との比、つまり後述する体積膨潤倍率として表すことができる。また、吸収速度は、高吸収性ポリマー１４の体積膨潤倍率の経時における傾きとして表すことができる。
【００９０】
上述した実施形態に関し、本発明は更に以下の血球凝集性繊維及びその製造方法を開示する。
＜１＞
血球凝集剤及び繊維の双方に対して親和性を有する溶媒と、該溶媒に溶解した血球凝集剤とを含む溶液に、乾燥状態の該繊維を浸漬する工程を有する血球凝集性繊維の製造方法。
【００９１】
＜２＞
血球凝集剤及び繊維の双方に対して親和性を有する溶媒で、乾燥状態の該繊維を溶媒で湿潤させ、
次に、湿潤した前記繊維を、前記血球凝集剤を含む溶液に浸漬する工程を有する血球凝集性繊維の製造方法。
＜３＞
前記繊維が親水性繊維である場合には、前記溶媒は、水、又は水とアルコールとの混合溶媒であり、
前記繊維が合成繊維である場合には、前記溶媒は、各種の有機溶媒、又は超臨界二酸化炭素である前記＜１＞又は＜２＞に記載の血球凝集性繊維の製造方法。
＜４＞
繊維形成能を有する熱可塑性樹脂を、その溶融状態下に血球凝集剤を練り込み、溶融紡糸を行う工程を有する血球凝集性繊維の製造方法。
＜５＞
前記＜１＞ないし＜４＞のいずれか１に記載の方法で製造した血球凝集性繊維。
＜６＞
血球凝集剤が繊維の内部に含まれている血球凝集性繊維。
【００９２】
＜７＞
前記血球凝集剤の前記繊維への浸透率が２以上である前記＜５＞又は＜６＞に記載の血球凝集性繊維。
＜８＞
叩解度が１００ｍＬ以上７８０ｍＬ以下であり、好ましくは６００ｍＬ以下、更に好ましくは４００ｍＬ以下であり、好ましくは２００ｍＬ以上、更に好ましくは３００ｍＬ以上であり、好ましくは２００ｍＬ以上６００ｍＬ以下、更に好ましくは３００ｍＬ以上４００ｍＬ以下である前記＜５＞ないし＜７＞のいずれか１に記載の血球凝集性繊維。
＜９＞
叩解度が３００ｍＬ以上４００ｍＬ以下である前記＜５＞ないし＜７＞のいずれか１に記載の血球凝集性繊維。
＜１０＞
前記繊維が、天然繊維又は合成繊維である前記＜５＞ないし＜９＞のいずれか１に記載の血球凝集性繊維。
＜１１＞
前記天然繊維が、セルロース繊維、又はレーヨン繊維であり、
前記合成繊維が、繊維形成能を有する熱可塑性樹脂からなる繊維である前記＜１０＞に記載の血球凝集性繊維。
＜１２＞
前記繊維がセルロース繊維である前記＜５＞ないし＜１０＞のいずれか１に記載の血球凝集性繊維。
【００９３】
＜１３＞
前記繊維が合成繊維であり、
前記合成繊維が、ポリエチレン及びポリプロピレンなどの各種のポリオレフィン繊維、ポリエチレンテレフタレート及びポリブチレンテレフタレートなどの各種のポリエステル繊維、ポリアクリル酸及びポリメタクリル酸メチルなどの各種のアクリル系繊維、並びにポリスチレン及びポリ塩化ビニルなどの各種のビニル系繊維である前記＜５＞ないし＜１２＞のいずれか１に記載の血球凝集性繊維。
＜１４＞
前記血球凝集剤がカチオン性ポリマーからなる前記＜５＞ないし＜１３＞のいずれか１に記載の血球凝集性繊維。
＜１５＞
前記血球凝集剤は、重量平均分子量が２０００以上１０００万以下であり、好ましくは１万以上、更に好ましくは３万以上であり、好ましくは５００万以下、更に好ましくは３００万以下であり、好ましくは１万以上５００万以下、更に好ましくは３万以上３００万以下である前記＜５＞ないし＜１４＞のいずれか１に記載の血球凝集性繊維。
＜１６＞
前記血球凝集剤は、重量平均分子量が３万以上３００万以下である前記＜５＞ないし＜１４＞のいずれか１に記載の血球凝集性繊維。
【００９４】
＜１７＞
重量平均分子量が異なる２種以上の前記血球凝集剤を含む前記＜５＞ないし＜１６＞のいずれか１に記載の血球凝集性繊維。
＜１８＞
相対的に低分子量の前記血球凝集剤は、その重量平均分子量が、２０００以上１５万以下であり、好ましくは１万以上、更に好ましくは３万以上であり、好ましくは１０万以下、更に好ましくは８万以下であり、好ましくは１万以上１０万以下、更に好ましくは３万以上８万以下である前記＜１７＞に記載の血球凝集性繊維。
＜１９＞
相対的に低分子量の前記血球凝集剤は、その重量平均分子量が、３万以上８万以下である前記＜１７＞に記載の血球凝集性繊維。
＜２０＞
相対的に高分子量の前記血球凝集剤は、その重量平均分子量が、相対的に低分子量のカチオン性ポリマーの重量平均分子量よりも高いことを条件として、１５万以上３００万以下であり、好ましくは３０万以上、更に好ましくは５０万以上であり、好ましくは２００万以下、更に好ましくは１００万以下であり、好ましくは３０万以上２００万以下、更に好ましくは５０万以上１００万以下である前記＜１７＞ないし＜１９＞のいずれか１に記載の血球凝集性繊維。
＜２１＞
相対的に高分子量の前記血球凝集剤は、その重量平均分子量が、相対的に低分子量のカチオン性ポリマーの重量平均分子量よりも高いことを条件として、５０万以上１００万以下である前記＜１７＞ないし＜１９＞のいずれか１に記載の血球凝集性繊維。
＜２２＞
分子量分布に２つのピークを有する前記血球凝集剤を含む前記＜１５＞ないし＜２１＞のいずれか１に記載の血球凝集性繊維。
＜２３＞
相対的に高分子量の前記血球凝集剤と、相対的に低分子量の前記血球凝集剤との分子量分布のピークの差が、３０万以上３００万以下であり、好ましくは５０万以上、更に好ましくは７０万以上であり、好ましくは２００万以下、更に好ましくは１００万以下であり、好ましくは５０万以上２００万以下、更に好ましくは７０万以上１００万以下である前記＜２２＞に記載の血球凝集性繊維。
＜２４＞
相対的に高分子量の前記血球凝集剤と、相対的に低分子量の前記血球凝集剤との分子量分布のピークの差が、７０万以上１００万以下である前記＜２２＞に記載の血球凝集性繊維。
【００９５】
＜２５＞
前記繊維の太さが、０．１μｍ以上１０００μｍ以下であり、好ましくは１μｍ以上、更に好ましくは１０μｍ以上であり、好ましくは５００μｍ以下、更に好ましく、２００μｍ以下であり、好ましくは１μｍ以上５００μｍ以下、更に好ましくは１０μｍ以上２００μｍ以下である前記＜５＞ないし＜２４＞のいずれか１に記載の血球凝集性繊維。
＜２６＞
前記繊維の太さが、１０μｍ以上２００μｍ以下である前記＜５＞ないし＜２４＞のいずれか１に記載の血球凝集性繊維。
＜２７＞
浸透率の値が、２以上であることが好ましく、特に５以上であることが更に好ましく、８以上であることが一層好ましい前記＜５＞ないし＜２６＞のいずれか１に記載の血球凝集性繊維。
＜２８＞
前記血球凝集性繊維に含まれる前記血球凝集剤の割合が、１質量％以上５０質量％以下であり、好ましくは５質量％以上、更に好ましくは１０質量％以上であり、好ましくは４５質量％以下、更に好ましくは４０質量％以下であり、好ましくは５質量％以上４５質量％以下、更に好ましくは１０質量％以上４０質量％以下である前記＜５＞ないし＜２７＞のいずれか１に記載の血球凝集性繊維。
＜２９＞
前記血球凝集性繊維に含まれる前記血球凝集剤の割合が、１０質量％以上４０質量％以下である前記＜５＞ないし＜２７＞のいずれか１に記載の血球凝集性繊維。
＜３０＞
前記血球凝集剤が、アクリルアミドコポリマー若しくはポリリシンであるか、
ポリプロピレンオキシド若しくはポリエチレンオキシドのトリブロックコポリマーであるか、
カチオン化セルロース、塩化ヒドロキシプロピルトリモニウムデンプンであるか、
又は
第４級アンモニウム塩ホモポリマー、第４級アンモニウム塩共重合物若しくは第４級アンモニウム塩重縮合物である前記＜５＞ないし＜２９＞のいずれか１に記載の血球凝集性繊維。
＜３１＞
前記血球凝集剤が水溶性カチオン性ポリマーであり、
前記水溶性カチオン性ポリマーが、主鎖とそれに結合した側鎖とを有する構造からなり、且つ分子量が２０００以上であり、
以下の式１で表される繰り返し単位を有する第４級アンモニウム塩ホモポリマーであるか、又は、
以下の式１で表される繰り返し単位と、以下の式２で表される繰り返し単位とを有する第４級アンモニウム塩共重合物であり、
前記水溶性カチオン性ポリマーの前記主鎖と前記側鎖とが１点で結合しており、該側鎖が第４級アンモニウム部位を有するものである前記＜５＞ないし＜３０＞のいずれか１に記載の血球凝集性繊維。
【化３】
2017217456.tif 000007
【化４】
2017217456.tif 000008
【００９６】
＜３２＞
前記血球凝集剤は流動電位が１５００μｅｑ／Ｌ以上であることが好ましく、２０００μｅｑ／Ｌ以上であることが更に好ましく、３０００μｅｑ／Ｌ以上であることが一層好ましく、４０００μｅｑ／Ｌ以上であることが更に一層好ましく、１３０００μｅｑ／Ｌ以下であることが好ましく、８０００μｅｑ／Ｌ以下であることが更に好ましく、６０００μｅｑ／Ｌ以下であることが一層好ましい、第４級アンモニウム塩ホモポリマー又は第４級アンモニウム塩共重合物からなる水溶性カチオン性ポリマーである前記＜５＞ないし＜３１＞のいずれか１に記載の血球凝集性繊維。
＜３３＞
前記血球凝集剤はＩＯＢ値が、０．６以上であることが好ましく、１．８以上であることがより好ましく、２．１以上であることが更に好ましく、２．２以上であることが一層好ましく、４．６以下であることが好ましく、３．６以下であることが更に好ましく、３以下であることが一層好ましいカチオン性ポリマーからなる前記＜５＞ないし＜３２＞のいずれか１に記載の血球凝集性繊維。
【００９７】
＜３４＞
カチオン性ポリマーが繊維の内部に含まれているカチオン性ポリマー含有繊維。
＜３５＞
前記カチオン性ポリマーの前記繊維への浸透率が２以上であることが好ましく、特に５以上であることが更に好ましく、８以上であることが一層好ましい前記＜３４＞に記載のカチオン性ポリマー含有繊維。
＜３６＞
叩解度が１００ｍＬ以上７８０ｍＬ以下であり、好ましくは６００ｍＬ以下、更に好ましくは４００ｍＬ以下であり、好ましくは２００ｍＬ以上、更に好ましくは３００ｍＬ以上であり、好ましくは２００ｍＬ以上６００ｍＬ以下、更に好ましくは３００ｍＬ以上４００ｍＬ以下である前記＜３４＞又は＜３５＞に記載のカチオン性ポリマー含有繊維。
＜３７＞
叩解度が３００ｍＬ以上４００ｍＬ以下である前記＜３４＞又は＜３５＞に記載のカチオン性ポリマー含有繊維。
＜３８＞
前記カチオン性ポリマーの重量平均分子量が２０００以上１０００万以下であり、好ましくは１万以上、更に好ましくは３万以上であり、好ましくは５００万以下、更に好ましくは３００万以下であり、好ましくは１万以上５００万以下、更に好ましくは３万以上３００万以下である前記＜３４＞ないし＜３７＞のいずれか１に記載のカチオン性ポリマー含有繊維。
＜３９＞
前記カチオン性ポリマーの重量平均分子量が３万以上３００万以下である前記＜３４＞ないし＜３７＞のいずれか１に記載のカチオン性ポリマー含有繊維。
＜４０＞
前記繊維が、セルロース繊維、若しくはレーヨン繊維、又は、繊維形成能を有する熱可塑性樹脂からなる繊維である前記＜３４＞ないし＜３９＞のいずれか１に記載のカチオン性ポリマー含有繊維。
＜４１＞
前記繊維が、セルロース繊維である前記＜３４＞ないし＜３９＞のいずれか１に記載のカチオン性ポリマー含有繊維。
【００９８】
＜４２＞
前記カチオン性ポリマーが、アクリルアミドコポリマー若しくはポリリシンであるか、
ポリプロピレンオキシド若しくはポリエチレンオキシドのトリブロックコポリマーであるか、
カチオン化セルロース、塩化ヒドロキシプロピルトリモニウムデンプンであるか、
第４級アンモニウム塩ホモポリマー、第４級アンモニウム塩共重合物若しくは第４級アンモニウム塩重縮合物である前記＜３４＞ないし＜４１＞のいずれか１に記載のカチオン性ポリマー含有繊維。
＜４３＞
前記＜５＞ないし＜３３＞のいずれか１に記載の血球凝集性繊維又は前記＜３４＞ないし＜４２＞のいずれか１に記載のカチオン性ポリマー含有繊維を含む繊維シート。
【００９９】
＜４４＞
下記の測定を行った場合に、５回目の測定においても膨潤倍率が２０倍以上である前記＜４３＞に記載の繊維シート。
（１）１０ｍｍ×５０ｍｍの繊維シートを、擬似血液１ｇ中に２０秒間浸漬・引き上げの操作を行う。
（２）該操作によって得られた液体を用いて、ＳＡＰの体積膨潤倍率を測定する。
（３）前記（１）及び前記（２）を繰り返す。
＜４５＞
前記＜５＞ないし＜３３＞のいずれか１に記載の血球凝集性繊維、前記＜３４＞ないし＜４２＞のいずれか１に記載のカチオン性ポリマー含有繊維、又は前記＜４３＞若しくは＜４４＞に記載の繊維シートを含む吸収性物品。
【実施例】
【０１００】
以下、実施例により本発明を更に詳細に説明する。しかしながら本発明の範囲は、かかる実施例に制限されない。特に断らない限り、「％」は「質量％」を意味する。
【０１０１】
〔実施例１〕
上述した浸透方法（１）に従い繊維に血球凝集剤を浸透させた。第４級アンモニウム塩ポリマーからなる血球凝集剤として、水溶性の第４級アンモニウム塩ホモポリマーであるポリジアリルジメチルアンモニウムクロライド（以下「ｐＤＡＤＭＡＣ」とも言う。センカ株式会社製のユニセンスＦＰＡ１００２Ｌ。重量平均分子量６０万。）を用いた。繊維として、表２に示す叩解度５５０ｍＬのパルプ繊維を用いた。溶媒として脱イオン水を用い、この溶媒にｐＤＡＤＭＡＣを溶解して溶液となした。溶液中のｐＤＡＤＭＡＣの濃度は０．１ｇ／ｍＬとした。この溶液に、室温下で前記パルプ繊維を浸漬させ、ｐＤＡＤＭＡＣを繊維の内部に浸透させた。浸漬時間は６０分間とした。溶液からパルプ繊維を引き上げた後、溶媒を乾燥させて、血球凝集性繊維を得た。この血球凝集性繊維中のｐＤＡＤＭＡＣの割合は３１％であった。
【０１０２】
〔実施例２〕
本実施例は、血球凝集剤の繊維への浸漬方法が実施例１と異なる例である。本実施例では上述した浸透方法（２）に従い繊維に血球凝集剤を浸透させた。溶媒として脱イオン水を用い、この溶媒に、室温下で、実施例１と同様のパルプ繊維を浸漬させた。浸漬時間は６０分間とした。溶媒からパルプ繊維を引き上げた後、ｐＤＡＤＭＡＣを１０％含有する脱イオン水溶液に室温下で浸漬した。溶液からパルプ繊維を引き上げた後、溶媒を乾燥させて、血球凝集性繊維を得た。この血球凝集性繊維中のｐＤＡＤＭＡＣの割合は３１％であった。これ以外は実施例１と同様とした。
【０１０３】
〔実施例３〕
本実施例は、実施例１において用いたパルプ繊維に代えて、叩解度が７７０ｍＬのパルプ繊維を用いた例である。これ以外は実施例１と同様とした。得られた血球凝集性繊維中のｐＤＡＤＭＡＣの割合は３１％であった。
【０１０４】
〔実施例４〕
本実施例は、実施例１において用いたパルプ繊維に代えて、叩解度が３５０ｍＬのパルプ繊維を用いた例である。これ以外は実施例１と同様とした。得られた血球凝集性繊維中のｐＤＡＤＭＡＣの割合は３１％であった。
【０１０５】
〔実施例５〕
本実施例は、実施例１で用いたｐＤＡＤＭＡＣに代えて、ポリメタクリル酸ジメチルアミノエチルジエチル硫酸塩（以下「ｐＭＯＥＤＥＳ」とも言う。重量平均分子量７９万）を用いた例である。これ以外は実施例１と同様とした。得られた血球凝集性繊維中のｐＭＯＥＤＥＳの割合は３１％であった。
【０１０６】
〔実施例６〕
本実施例は、実施例１で用いたｐＤＡＤＭＡＣに代えて、ｐＭＯＥＤＥＳ（重量平均分子量１６万）を用いた例である。これ以外は実施例１と同様とした。得られた血球凝集性繊維中のｐＭＯＥＤＥＳの割合は３１％であった。
【０１０７】
〔実施例７〕
本実施例は、実施例１で用いたｐＤＡＤＭＡＣに代えて、ポリ〔メタクリル酸ジメチルアミノエチルジエチル硫酸塩／メタクリル酸メチル〕共重合体（以下「ｐＭＯＥＤＥＳ／ＭＭＡ」とも言う。重量平均分子量３５万）を用いた例である。これ以外は実施例１と同様とした。得られた血球凝集性繊維中のｐＭＯＥＤＥＳ／ＭＭＡの割合は３１％であった。
【０１０８】
〔実施例８〕
本実施例は、実施例１で用いたｐＤＡＤＭＡＣに代えて、ｐＭＯＥＤＥＳ（重量平均分子量７９万）及びｐＭＯＥＤＥＳ（重量平均分子量５．６万）を用いた例である。２種類の血球凝集剤を用いた結果、分子量分布には２つのピークが観察された。これ以外は実施例１と同様とした。得られた血球凝集性繊維中の血球凝集剤の割合は３１％であった。
【０１０９】
〔実施例９〕
本実施例は、実施例１で用いたｐＤＡＤＭＡＣに代えて、ｐＭＯＥＤＥＳ（重量平均分子量７９万）及びｐＭＯＥＤＥＳ（重量平均分子量３０万）を用いた例である。２種類の血球凝集剤を用いた結果、分子量分布には２つのピークが観察された。これ以外は実施例１と同様とした。得られた血球凝集性繊維中の血球凝集剤の割合は３１％であった。
【０１１０】
〔実施例１０〕
本実施例は、実施例１で用いたパルプ繊維の溶液への浸漬時間を１２時間とした例である。これ以外は実施例１と同様とした。この血球凝集性繊維中のｐＤＡＤＭＡＣの割合は３１％であった。
【０１１１】
〔参考例１〕
本参考例では、実施例１で用いたパルプ繊維を撥水処理したものを用いた。撥水処理によって、パルプ繊維内への血球凝集剤の浸透が阻止された。これ以外は実施例１と同様とした。得られた繊維中の血球凝集剤の割合は３１％であった。
【０１１２】
〔参考例２〕
本参考例では、実施例１で用いたパルプ繊維に代えて、繊度３．３ｄｔｅｘのＰＥＴ／ＰＥ芯鞘合成繊維を用いた例である。この繊維は、繊維内への血球凝集剤の浸透が阻止される。これ以外は実施例１と同様とした。得られた繊維中の血球凝集剤の割合は３１％であった。
【０１１３】
〔評価〕
実施例及び参考例で得られた繊維について、血球凝集剤の浸透率を上述の方法で測定した。また、以下の方法で高吸収性ポリマーの体積膨潤倍率を測定した。体積膨潤倍率は高吸収性ポリマーの吸収量を表す尺度である。体積膨潤倍率の経時変化は、繊維からの血球凝集剤の徐放性の尺度となるものであり、体積膨潤倍率が大きな値を示す回数が多いほど、血球凝集剤の徐放性に優れていることを意味する。結果を以下の表３に示す。
【０１１４】
〔高吸収性ポリマーの体積膨潤倍率〕
実施例及び参考例で得られた繊維をそれぞれ原料として用いて湿式抄紙を行い、１０ｍｍ×５０ｍｍの繊維シートを製造した（坪量１６ｇ／ｍ２）。この繊維シートを１ｇの擬似血液中に２０秒間浸漬した後、該繊維シートを引き上げ、再び先ほどとは異なる１ｇの擬似血液中に２０秒間浸漬した。この浸漬・引き上げの操作を１０回繰り返し、各回の引き上げ後の擬似血液を回収し、回収された各擬似血液を用いて高吸収性ポリマーを以下の手順で膨潤させた。
直径約４００μｍの高吸収性ポリマー１粒をスライドガラス上に載置し、この高吸収性ポリマーに、回収された各擬似血液を、パスツールピペットによって３滴滴下して、該高吸収性ポリマーに擬似血液を吸収させて膨潤させた。高吸収性ポリマーとしては、架橋ポリアクリル酸ナトリウムを用いた。擬似血液を滴下した後、水分の蒸散を防ぐために、小さなスクリュー蓋を用いて高吸収性ポリマーを密閉した。１０分経過後に蓋を取り去り、更に吸収紙を用いて過剰量存在する擬似血液を吸収除去した。引き続き、高吸収性ポリマーの直径を光学顕微鏡観察で測定した。膨潤前の高吸収性ポリマーの直径をＲ１（μｍ）、膨潤後の直径をＲ２（μｍ）としたとき、体積膨潤倍率は（Ｒ２／Ｒ１）３で定義される。
【０１１５】
【表２】
2017217456.tif 000009
【０１１６】
【表３】
2017217456.tif 000010
【０１１７】
表２及び表３に示す結果から明らかなとおり、各実施例で得られた血球凝集性繊維は、高吸収性ポリマーの体積膨潤倍率が経時的に減少しづらいのに対し、参考例の繊維では、高吸収性ポリマーの体積膨潤倍率が経時的に急激に減少していることが判る。そのため、各実施例で得られた血球凝集性繊維は、繰り返し擬似血液と接触した後であっても、経血の処理効果が持続するものとなっていた。
【０１１８】
また、表２及び表３に示す結果から明らかなとおり、実施例１０で得られた血球凝集性繊維は、実施例１と比較して、ｐＤＡＤＭＡＣ溶液のパルプ繊維への浸漬時間を長くすることによって血球凝集剤の繊維への浸透率が向上し、血球凝集剤の徐放性も優れるものとなった。
【符号の説明】
【０１１９】
１  生理用ナプキン（吸収性物品）
２  表面シート
３  裏面シート
４  吸収体
４１  下部吸収性コア
４２  上部吸収性コア
５  セカンドシート
６  サイドシート
１０  吸収性本体
１１  経血
１２  液体成分
１３  非液体成分
１４  高吸収性ポリマー
１５  被膜
１６  凝集塊
【図１】
2017217456.tif 000011
【図２】
2017217456.tif 000012
【図３】
2017217456.tif 000013
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
血球凝集剤が繊維の内部に含まれており、該血球凝集剤の該繊維への浸透率が２以上である血球凝集性繊維。
【請求項２】
叩解度が７８０ｍＬ以下である請求項１に記載の血球凝集性繊維。
【請求項３】
前記繊維がセルロース繊維である請求項１又は２に記載の血球凝集性繊維。
【請求項４】
カチオン性ポリマーが繊維の内部に含まれており、該カチオン性ポリマーの該繊維への浸透率が２以上であるカチオン性ポリマー含有繊維。
【請求項５】
重量平均分子量が異なる２種以上のカチオン性ポリマーが繊維の内部に含まれているカチオン性ポリマー含有繊維。
【請求項６】
分子量分布に２つのピークを有するカチオン性ポリマーが繊維の内部に含まれているカチオン性ポリマー含有繊維。
【請求項７】
叩解度が７８０ｍＬ以下である請求項４ないし６のいずれか一項に記載のカチオン性ポリマー含有繊維。
【請求項８】
前記繊維がセルロース繊維である請求項４ないし７のいずれか一項に記載のカチオン性ポリマー含有繊維。
【請求項９】
前記カチオン性ポリマーの重量平均分子量が１万以上である請求項４ないし８のいずれか一項に記載のカチオン性ポリマー含有繊維。
【請求項１０】
請求項１ないし３のいずれか一項に記載の血球凝集性繊維又は請求項４ないし９のいずれか一項に記載のカチオン性ポリマー含有繊維を含む繊維シート。
【請求項１１】
請求項１ないし３のいずれか一項に記載の血球凝集性繊維、請求項４ないし９のいずれか一項に記載のカチオン性ポリマー含有繊維、又は請求項１０に記載の繊維シートを含む吸収性物品。
【請求項１２】
血球凝集剤及び繊維の双方に対して親和性を有する溶媒で、乾燥状態の該繊維を溶媒で湿潤させ、
次に、湿潤した前記繊維を、前記血球凝集剤を含む溶液に浸漬する工程を有する血球凝集性繊維の製造方法。
【請求項１３】
繊維形成能を有する熱可塑性樹脂を、その溶融状態下に血球凝集剤を練り込み、溶融紡糸を行う工程を有する血球凝集性繊維の製造方法。

【手続補正２】
【補正対象書類名】明細書
【補正対象項目名】０１１６
【補正方法】変更
【補正の内容】
【０１１６】
【表３】
2017217456.tif 000014